(57)【要約】      （修正有）【課題】クリアインク層で干渉色を発現させることにより画像を記録することを特徴とする画像記録方法を提供する。【解決手段】被記録媒体上にクリアインクを付与して厚さが８０ｎｍ以上、６００ｎｍ以下である可視光領域に実質的に吸収を持たずに、光を透過するクリア層を形成することによって、鏡面光沢度が６０以上であり、さらにクリアインク層の表面での反射光と、クリアインク層を透過し被記録媒体の表面で反射する光が干渉を起こし任意の干渉色を発現する画像を記録する。【選択図】なし【特許請求の範囲】
【請求項１】
被記録媒体上に画像を記録する画像記録方法であって、
被記録媒体上にクリアインクを付与することで、鏡面光沢度が６０以上であり、厚さが８０ｎｍ以上、６００ｎｍ以下であるクリアインク層を設け、
前記クリアインク層で干渉色を発現させることにより画像を記録することを特徴とする画像記録方法。
【請求項２】
前記クリアインクの付与をインクジェット記録方法により行い、前記インクジェット記録方法の印字密度を制御することによって鏡面光沢度が６０以上のクリアインク層を設ける請求項１に記載の画像記録方法。
【請求項３】
被記録媒体上の、色材を含むインクが付与された面上に、前記クリアインクを付与する請求項１または２に記載の画像記録方法。
【請求項４】
前記クリアインクの付与を１パス記録方法で行う請求項２または３に記載の画像記録方法。
【請求項５】
前記被記録媒体は表面光沢度が６０以上である請求項１〜４のいずれか１項に記載の画像記録方法。
【発明の詳細な説明】
【技術分野】
【０００１】
本発明は、画像記録方法に関する。
【背景技術】
【０００２】
色素を用いずに着色させる技術として、光の干渉を利用する方法が知られている。光の干渉を利用した着色は、色純度の高い光が視認されることに加えて、対象物と照明や視線との角度により干渉条件が変化し、明るさや色に変化が現れる。従って蛍光色素を用いた印刷と比べ、より印象的な視認効果が得られる。さらに、色素を用いない着色は、光褪色現象が無く、色あせしないという利点も有している。
【０００３】
ホログラムは、フィルムに光の干渉縞を記録し、これに再生光を当てると透過光或いは反射光に干渉が生じて着色した立体像等を表示する技術である。例えば、エンボスホログラムは、表面に光干渉を起こす凹凸を形成して、前記のような像の再生表示を可能としたものである。エンボスホログラムを任意の基体に形成する方法として、先ず、エンボスホログラムを形成した転写箔を作成し、この転写箔を基体に転写することにより、ホログラムを基体に形成する方法が行われている。このような転写箔にはあらかじめ所定の干渉パターンが記録されているから、基体への転写時にこのパターンを変更することは難しい。
【０００４】
転写箔を基体に転写する際にその干渉パターンの一部を消去するためには、特別な工夫が必要であった（特許文献１参照）。
【０００５】
また、光の干渉による記録方法を簡便に行う方法として、微粒子を規則正しく配列することによって干渉色を発現させる記録方法が提案されている（特許文献２参照）。
【特許文献１】特開平５−１１６７６号
【特許文献２】特開２００２−３７４９号
【発明の開示】
【発明が解決しようとする課題】
【０００６】
しかし、特許文献１の方法は、基体の任意の所定領域に光干渉を有する部分を形成する方法としてはあまり簡便なものではない。特許文献２の方法は、被記録媒体上での発色は選択させた微粒子のサイズに依存する。そこで、種々の色を発現するためにサイズの異なる微粒子を種々用意する必要があり、簡便に任意の色の干渉色を発現することができない。
【０００７】
これまで、ドットマトリクス型のような任意パターン印刷機で光干渉により任意の色の印刷物を簡便に得ることは未だ実現されていない。また、薄膜干渉により色が発現することはよく知られているが、干渉色を発現させて画像を記録するという記録方法は例がない。
【０００８】
従って、本発明の目的は、干渉色により被記録媒体上に画像を記録する画像記録方法を提供することである。
【課題を解決するための手段】
【０００９】
本発明者らは、被記録媒体上に、表面の平滑なクリアインク層を形成することによって良好な干渉色が発現し、画像を記録できることを見出した。
【００１０】
本発明の目的は、以下の構成により達成される。
【００１１】
即ち、本発明は、被記録媒体上に画像を記録する画像記録方法であって、被記録媒体上にクリアインクを付与することで、鏡面光沢度が６０以上であり、厚さが８０ｎｍ以上、６００ｎｍ以下であるクリアインク層を設け、前記クリアインク層で干渉色を発現させることにより画像を記録することを特徴とする画像記録方法である。
【発明の効果】
【００１２】
本発明によれば、干渉色により被記録媒体上に画像を記録する画像記録方法を提供することができる。
【発明を実施するための最良の形態】
【００１３】
以下に、好ましい実施の形態を挙げて、本発明を更に詳細に説明する。
【００１４】
本発明の記録方法は、被記録媒体上にクリアインクを付与し、鏡面光沢度が６０以上であり、厚さが８０ｎｍ以上、６００ｎｍ以下であるクリアインク層を設けることで任意の干渉色を発現させ、画像記録を行う。本発明により、干渉色が発現するメカニズムを図１に示す。被記録媒体上にクリアインク層を形成することによって、クリアインク層の表面での反射光と、クリアインク層を透過し被記録媒体の表面で反射する光が干渉を起こし、色が発現する。この時に、クリアインク層の表面の平滑性が低く、鏡面光沢度が６０未満の場合は、図２に示すように微視的にクリアインク層の厚さが異なる。そして、クリアインク層表面で、光の乱反射が発生し、反射光と被記録媒体の表面で反射光の光路差が一定にならず、干渉色が発現しにくく、白色となる。また、この場合のクリアインク層とは、可視光領域に実質的に吸収を持たずに、光を透過する層を示す。
【００１５】
また、クリアインク層の厚さは、８０ｎｍ以上、６００ｎｍ以下の範囲である。より好ましくは、１００ｎｍ以上であり、さらに好ましくは２００ｎｍ以上である。また、より好ましくは、５００ｎｍ以下であり、さらに好ましくは４００ｎｍ以下である。鮮やかな干渉光を得るためには、クリアインク層の屈折率を考えた場合、前記の範囲とする必要がある。
【００１６】
クリアインク層の厚さと干渉色の関係は、以下のブラッグの条件式で説明することができる。
【００１７】
ブラッグの条件式    ２ｎｄ＝（２ｍ＋１）λ／２
前式でｎはクリアインク層の屈折率を示し、ｄはクリアインク層の厚さを示し、ｍは干渉の次数の整数を示し、λは干渉光の波長を示す。この式から明らかなように、クリアインク層の厚さと干渉光の波長、つまり色とは直接の関係があり、厚さを制御することによって任意の色を作成することができる。例えば、有機樹脂（屈折率ｎ＝１．４）でクリアインク層を形成し、厚さｄが１０３ｎｍの時には、干渉光の波長λは５７５ｎｍになり（Ｍ＝０の場合）、黄色の干渉光が観察される。同じ樹脂で厚さｄが８７ｎｍの時には、干渉光の波長λは４８５ｎｍになり（Ｍ＝０の場合）、青色の干渉光が観察される。
【００１８】
また、この場合の干渉光の色とは、記録物を正面から見た場合の色を示し、見る角度を変えることによって、干渉光の色も変化する。
【００１９】
しかし、見る角度を変えることよって、観測される色が正面から見た色に応じて、変化していくことにより、極めて意匠性が高い記録物となる。
【００２０】
クリアインク層を形成する方法としては、種々の方法を使用することが可能であるが、インクジェット記録方法を用いてクリアインクを吐出し、クリアインク層を形成すること
が、クリアインク層の表面平滑性、厚さの制御の観点から好ましい。特に、厚さを制御する方法としては、インクジェット記録方法の印字密度を制御することが好ましい。厚さを制御することにより、任意の干渉色を発現することができる。
【００２１】
印字密度とは、有効画素数に対する印刷画素数の割合を示す。特に印字密度を５０％以上の領域で制御することが、クリアインク層表面の平滑性を出すために好ましい。
【００２２】
また、インクジェット記録方法でクリアインク層を形成する場合は、同一の記録領域に対し同一のノズル群を１回走査させることによって記録画像を形成する１パス記録方法でクリアインク層を形成することが好ましい。１パス記録方法によれば、インク滴の被記録媒体への吸収より早く次のインク滴が被記録媒体に着弾するために、インク滴同士がくっつき、平滑な表面を形成することができるためである。
【００２３】
また、クリアインク層を形成し、干渉色を発現させるのは、被記録媒体の全体でも、または一部に発現させることもかまわない。特に、インクジェット記録方法を使用することによって印字位置、印字密度を制御でき、被記録媒体の任意の場所に、任意の色の干渉色を発現させやすい。この方法によれば、すかし性のある画像や、見る角度によって色の変化する極めて意匠性が高い画像を形成しやすい。
【００２４】
また、被記録媒体上の、色材を含むインクが付与された面上に、クリアインクを付与し、干渉色を発現させてもよい。例えば、青の色材によって形成された画像の上に青色の干渉色を発現させた場合は、正面から見ると極めて鮮やかな青色が発現する。また、青の色材によって形成された画像の上に赤色の干渉色を発現させると、青色が主な色として観察されるが、赤色の干渉光が混ざった色が発現する。被記録媒体上の、色材を含むインクが付与された面上に、クリアインクを付与し、クリアインク層を形成する場合、使用する色材としては、被記録媒体に吸収される染料が好ましい。色材として顔料を使用する場合は、記録画像の表面が平滑であることが、干渉色を発現させる点で好ましい。
【００２５】
本発明に使用するクリアインクは、可視光領域に実質的に吸収を持たず、被記録媒体上にクリアインク層を形成することが可能であれば、任意のインクを使用することができる。
【００２６】
また、クリアインク層を形成するために、樹脂、無機微粒子など、被記録媒体に吸収されずに、被記録媒体上に残るものを含有することが好ましい。インクジェット特性の点で、被記録媒体に対しての浸透割合が３０％以下の樹脂を含有していることが好ましい。
【００２７】
本発明のクリアインクに含有する樹脂としては、いずれの物であっても使用可能である。例えば、ランダムコポリマー、ブロックコポリマー、グラフトコポリマー等が挙げられる。好ましくは、ブロックコポリマーを使用する。また、インク中で６０ｎｍ以下のミセルを形成するブロックコポリマーがより好ましい。ブロックコポリマーとは、２つ以上の異なるモノマーの共重合体を指し、それぞれのモノマーユニットがブロックを形成し、そのブロックが繋がったポリマー化合物を意味する。ミセルを形成するためには、疎水性のモノマーと親水性のモノマーの共重合体であることが好ましい。なお、親水性とは水に対する親和性が大きく水に単独で溶解するものを示し、疎水性とは水に対して親和性が小さく水に単独で溶解しにくいものを示す。
【００２８】
以下に本発明中における疎水性モノマーの具体例を示すが、本発明はこれらに限定されるものではない。
疎水性モノマーユニット例  （Ｒ＝Ｈ又はＣＨ３）
【００２９】
【化１】
2010137471.tif 000002
【００３０】
【化２】
2010137471.tif 000003
【００３１】
【化３】
2010137471.tif 000004
【００３２】
【化４】
2010137471.tif 000005
【００３３】
【化５】
2010137471.tif 000006
【００３４】
以下に、本発明中における親水性モノマーの具体例を示すが、本発明はこれらに限定されるものではない。
親水性モノマーユニット例  （Ｒ＝Ｈ又はＣＨ３）
【００３５】
【化６】
2010137471.tif 000007
【００３６】
【化７】
2010137471.tif 000008
【００３７】
【化８】
2010137471.tif 000009
【００３８】
カウンターイオンは原子や化合物であればよく、例えば水素カチオン、リチウムカチオン、ナトリウムカチオン、カリウムカチオン、カルシウムカチオン、アンモニウムカチオン等が挙げられる。本発明においては、カウンターイオンは特定の原子や化合物に限定されるものではない。
【００３９】
本発明において、樹脂としては、例えばスチレン−（メタ）アクリルエステル−（メタ）アクリル酸系樹脂、スチレン−（メタ）アクリル酸系樹脂、スチレン−スチレンスルホン酸系樹脂、ビニルナフタレン−（メタ）アクリルエステル−（メタ）アクリル酸系樹脂、ビニルナフタレン−（メタ）アクリル酸系樹脂、（メタ）アクリルエステル−（メタ）アクリル酸系樹脂、（メタ）アクリル酸系樹脂、アルケニルエーテル系樹脂等が挙げられる。
【００４０】
本発明において使用する樹脂としては、重量平均分子量は１０００から３００００の範囲が好ましい。さらに、好ましくは、３０００から１５０００の範囲である。また、前記樹脂量は、０．１質量％以上、１０質量％以下含むことが好ましい。より好ましくは１質量％以上である。また、４質量％以下である。前記の樹脂の使用量が０．１質量％未満の場合は、十分な厚さのインク層を形成することができない。また使用量が１０質量％以上の場合は、保存安定性および吐出安定性が劣化する。
【００４１】
本発明において使用するクリアインクは、必要に応じて水溶性有機溶剤、および水を含有してもよい。水溶性有機溶剤の構成材料としては、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール、ｎ−ペンタノール等の炭素数１〜５のアルキルアルコール類。ジメチルホルムアミド、ジメチルアセトアミド等のアミド類；アセトン、ジアセトンアルコール等のケトンまたはケトアルコール類；テトラヒドロフラン、ジオキサン等のエーテル類。ジエチレングリコール、トリエチレングリコール、テトラエチレングリコール、ジプロピレングリコール、トリプロピレングリコール、
ポリエチレングリコール、ポリプロピレングリコール等のオキシエチレンまたはオキシプロピレン重合体。エチレングリコール、プロピレングリコール、トリメチレングリコール、１、４−ブタンジオール、１、５−ペンタンジオール、１、２−ヘキサンジオール等のアルキレン基が２〜６個の炭素原子を含むアルキレングリコール類。１、２、６−ヘキサントリオール、グリセリン、トリメチロールプロパン等のトリオール類。エチレングリコールモノメチル（またはエチル）エーテル、ジエチレングリコールモノメチル（またはエチル）エーテル、トリエチレングリコールモノメチル（またはエチル、ブチル）エーテル等のグリコールの低級アルキルエーテル類。トリエチレングリコールジメチル（またはエチル）エーテル、テトラエチレングリコールジメチル（またはエチル）エーテル等の多価アルコールの低級ジアルキルエーテル類。モノエタノールアミン、ジエタノールアミン、トリエタノールアミン等のアルカノールアミン類。スルホラン、Ｎ−メチル−２−ピロリドン、２−ピロリドン、１、３−ジメチル−２−イミダゾリジノン、尿素、エチレン尿素、ビスヒドロキシエチルスルフォン、ジグリセリン、トリグリセリン等が挙げられる。これらに限定されるものではない。特に良好なものとしては、エチレングリコール、１、２−ヘキサンジオール、グリセリン、ジグリセリン、ポリエチレングリコール、エチレン尿素、トリメチロールプロパンが挙げられる。
【００４２】
水溶性有機溶剤の種類や含有量は特に限定されないが、インク全量に対して、３質量％以上であることが好ましく、また、６０質量％以下であることが好ましい。
【００４３】
本発明において使用するクリアインクは、よりバランスのよい吐出安定性を得るためには、インク中に界面活性剤をさらに含有することが好ましい。中でもノニオン界面活性剤を含有することが好ましい。ノニオン界面活性剤の中でもポリオキシエチレンアルキルエーテル、アセチレングリコールのエチレンオキサイド付加物が特に好ましい。これらのノニオン系界面活性剤のＨＬＢ（Ｈｙｄｒｏｐｈｉｌｅ−Ｌｉｐｏｐｈｉｌｅ  Ｂａｌａｎｃｅ）値は、１０以上である。界面活性剤の含有量は、インク全量に対して０．０１質量％以上、５質量％以下が好ましい。より好ましくは０．０５質量％以上、さらに好ましくは０．１質量％以上である。また、より好ましくは４質量％以下であり、さらに好ましくは３質量％以下である。
【００４４】
また、本発明にかかるインクは、上記した成分の他に必要に応じて、添加剤として、粘度調整剤、消泡剤、防腐剤、防カビ剤、酸化防止剤等を添加してもよい。添加剤の選択はインクの表面張力が２５ｍＮ／ｍ以上、４５ｍＮ／ｍ以下なるようにすることが好ましい。また、２６ｍＮ／ｍ以上、３５ｍＮ／ｍ以下になるようにすることがより好ましい。
【００４５】
本発明に使用する被記録媒体としては、例えば、紙、プラスチック、ガラス、金属等の固体が挙げられる。透明でも不透明でもよく、無色でも着色していてもよい。
【００４６】
また、被記録媒体の表面は、平滑で、鏡面光沢度が６０以上あることが、反射光の散乱を防ぎ、干渉光が鮮やかさとなるため好ましい。インクジェット記録方法への適性の点では、表面光沢度が６０以上のコート紙を用いることが好ましい。
【実施例】
【００４７】
以下、実施例を挙げて本発明を更に具体的に説明するが、本発明は、これらに限定されるものではない。尚、「部」あるいは「％」とは、特に断わりのない限り質量基準である（印字密度は除く）。
【００４８】
＜樹脂の合成＞
三方活栓を取り付けたガラス容器内を窒素置換した後、窒素ガス雰囲気下２５０℃に加熱し吸着水を除去した。系を室温に戻した後、４−メチルベンゼンオキシエチルビニルエ
ーテル（ＴｏｌＯＶＥ）５０ｍｍｏｌ、酢酸エチル１６０ｍｍｏｌ、１−イソブトキシエチルアセテート０．５ｍｍｏｌ、及びトルエン１１０ｍｌを加え、反応系を冷却した。系内温度が０℃に達したところでエチルアルミニウムセスキクロリド（ジエチルアルミニウムクロリドとエチルアルミニウムジクロリドとの等モル混合物）を２．０ｍｍｏｌ加え重合を開始した。分子量を時分割にしたゲルパーミエーションクロマトグラフィー（ＧＰＣ）を用いてモニタリングし、Ａブロックの重合の完了を確認した。この段階でのＭｎ＝１５５００、Ｍｗ／Ｍｎ＝１．１４であった。
【００４９】
ついで、Ｂブロックのモノマーであるメトキシエトキシエチルビニルエーテル（ＭＯＥＯＶＥ）を５０ｍｍｏｌ添加し、重合を続行した。ＧＰＣを用いるモニタリングによって、Ｂブロックの重合の完了を確認した後（この段階でのＭｎ＝２８６００、Ｍｗ／Ｍｎ＝１．１５）、Ｃブロックのモノマーである４−｛（ビニルオキシ）エトキシ｝安息香酸エチル（ＶＥＥｔＰｈＣＯＯＥｔ）を１０ｍｍｏｌ添加して、重合を続行した。ＧＰＣを用いるモニタリングによって、Ｃブロックの重合が完了していることを確認し、重合反応を停止した。重合反応の停止は、系内に０．３質量％のアンモニア／メタノール水溶液を加えて行った。反応混合物溶液をジクロロメタンにて希釈し、０．６Ｍ塩酸で３回、次いで蒸留水で３回洗浄した。得られた有機相をエバポレーターで濃縮・乾固し、真空乾燥させたものより、目的物であるブロックポリマーを単離した。このブロックポリマーの同定は、ＮＭＲおよびＧＰＣを用いて行った。Ｍｎ＝３２８００、Ｍｗ／Ｍｎ＝１．１７であった。重合度比はＡ：Ｂ：Ｃ＝１００：１００：２０であった。
【００５０】
ついで、得られたブロックポリマーを５規定水酸化ナトリウム水溶液と共に４０時間室温（２３℃）で撹拌し、Ｃブロックのエステルを加水分解した。５規定塩酸で中和し、塩化メチレンで抽出、乾燥した後、溶媒を留去し、Ｃブロックの側鎖がフリーのカルボン酸ポリマーであるポリマー１を得た。
【００５１】
＜ポリマー水溶液の作成＞
超音波発生装置の槽の中に機械的攪拌装置を備えたフラスコ中で、テトラヒドロフラン（１００ｇ）と、上記作製したポリマー１（１０ｇ）を加え、十分撹拌した。攪拌後、ポリマーの中和率が１００％になるだけのＫＯＨを含むアルカリ水溶液（９０ｇ）を滴下注入した。次に、ナノマイザー（吉田機械興業）を用い、３時間分散処理を行った。その後、ロータリーエバポレータを用いてテトラヒドロフランを留去し、ポリマー水溶液１を得た。
【００５２】
超音波発生装置の槽の中に機械的攪拌装置を備えたフラスコ中で、テトラヒドロフラン（１００ｇ）と、スチレンアクリル酸ランダムコポリマー（酸価１２０ｍｇＫＯＨ／ｇ）（１０ｇ）を加え、十分撹拌した。攪拌後、ポリマーの中和率が１００％になるだけのＫＯＨを含むアルカリ水溶液（９０ｇ）を滴下注入した。次に、ナノマイザー（吉田機械興業）を用い、３時間分散処理を行った。その後、ロータリーエバポレータを用いてテトラヒドロフランを留去し、ポリマー水溶液２を得た。
【００５３】
＜クリアインクの作成＞
上記作製したポリマー水溶液１に、以下のように、水性溶剤、添加剤、及びイオン交換水を加え、１μｍのフィルターを用いて濾過し、クリアインク１を作成した。
ポリマー水溶液１                      ４０部
グリセリン                              ７部
ジエチレングリコール                    ５部
トリメチロールプロパン                  ７部
アセチレングリコール界面活性剤      ０．５部
イオン交換水                            残部
上記作製したポリマー水溶液２に、以下のように、水性溶剤、添加剤、及びイオン交換水を加え、１μｍのフィルターを用いて濾過し、クリアインク２を作成した。
ポリマー水溶液２                      ４０部
グリセリン                              ７部
ジエチレングリコール                    ５部
トリメチロールプロパン                  ７部
アセチレングリコール界面活性剤      ０．５部
イオン交換水                            残部
＜実施例１＞
前記のクリアインク１をサーマルジェットヘッド（キヤノン製ＢＪ−Ｆ９００用）に充填し、記録装置のキャリッジに固定した。被記録媒体としてＡ４サイズの光沢紙（キヤノン製ＰＲ−１０１）を用い、印字密度（ｄｕｔｙ）１００％で、１パスで吐出し、記録した。
【００５４】
＜実施例２＞
印字密度（ｄｕｔｙ）を９０％に変更した以外は実施例１と同様にして記録した。
【００５５】
＜実施例３＞
印字密度（ｄｕｔｙ）を８０％に変更した以外は実施例１と同様にして記録した。
【００５６】
＜実施例４＞
印字密度（ｄｕｔｙ）を７０％に変更した以外は実施例１と同様にして記録した。
【００５７】
＜実施例５＞
印字密度（ｄｕｔｙ）を６０％に変更した以外は実施例１と同様にして記録した。
【００５８】
＜実施例６＞
前記のクリアインク１と市販の染料インク（キヤノン製ＢＣＩ−６  ＰＣ）をサーマルジェットヘッド（キヤノン製ＢＪ−Ｆ９００用）にそれぞれ充填し、記録装置のキャリッジに固定した。記録媒体としてＡ４サイズの光沢紙（キヤノン製ＰＲ−１０１）を用い、上記の記録装置を用いて染料インクをベタパターンで印字した。次に、ベタパターンを印字した所に印字密度（ｄｕｔｙ）１００％で、１パスで吐出し、記録した。
【００５９】
＜実施例７＞
印字密度（ｄｕｔｙ）を９０％に変更した以外は実施例６と同様にして記録した。
【００６０】
＜実施例８＞
印字密度（ｄｕｔｙ）を８０％に変更した以外は実施例６と同様にして記録した。
【００６１】
＜実施例９＞
印字密度（ｄｕｔｙ）を７０％に変更した以外は実施例６と同様にして記録した。
【００６２】
＜実施例１０＞
印字密度（ｄｕｔｙ）を６０％に変更した以外は実施例６と同様にして記録した。
【００６３】
＜比較例１＞
印字パス数を８パスに変更した以外は実施例６と同様にして記録した。
【００６４】
＜比較例２＞
印字パス数を８パスに変更した以外は実施例１と同様にして記録した。
【００６５】
＜比較例３＞
印字密度（ｄｕｔｙ）を３０％に変更した以外は実施例１と同様にして記録した。
【００６６】
＜比較例４＞
前記のクリアインク２と市販の染料インク（キヤノン製ＢＣＩ−６  ＰＣ）をサーマルジェットヘッド（キヤノン製ＢＪ−Ｆ９００用）にそれぞれ充填し、記録装置のキャリッジに固定した。記録媒体としてＡ４サイズの光沢紙（キヤノン製ＰＲ−１０１）を用い、上記の記録装置を用いて染料インクをベタパターンで印字した。次に、ベタパターンを印字した所に印字密度（ｄｕｔｙ）１００％で、１パスで吐出し、記録した。
【００６７】
＜比較例５＞
印字パス数を８パスに変更した以外は比較例４と同様にして記録した。
【００６８】
各実施例、各比較例で得られた印字物のクリアインク層の膜厚をマイクロマップ（菱化システム製）を用いて測定した。さらに、得られた印字物のクリアインク層の２０°光沢度を光沢計ＧＭＸ−２０３（村上色彩技術研究所）を用いて測定し、それを鏡面光沢度とした。また、得られた印字物を正面から観察し、干渉色を目視で判断し、その結果を表１、２に示す。
【００６９】
【表１】
2010137471.tif 000010
【００７０】
【表２】
2010137471.tif 000011
【図面の簡単な説明】
【００７１】
【図１】表面が平滑なクリアインク層
【図２】表面が荒れたクリアインク層
【符号の説明】
【００７２】
１  被記録媒体
２  クリアインク層
【図１】
2010137471.tif 000012
【図２】
2010137471.tif 000013